(57)【要約】  本発明は、（Ａ）１分子当たり少なくとも２つのアルケニル基および２５℃で０．２から１０００Ｐａ．ｓの間の粘度を有する少なくとも１つのポリオルガノシロキサン；（Ｂ）少なくとも１つのＳｉＨ官能性架橋剤；（Ｃ）少なくとも１つのヒドロシリル化触媒；（Ｄ）少なくとも１つの水和可能な塩；および（Ｅ）少なくとも１つの充填剤を含む付加架橋性シリコーン組成物に関する。【特許請求の範囲】
【請求項１】
（Ａ）１分子当たり少なくとも２つのアルケニル基を有し、２５℃で０．２から１０００Ｐａ．ｓの粘度を有する少なくとも１つのポリオルガノシロキサン、
（Ｂ）少なくとも１つのＳｉＨ官能性架橋剤、
（Ｃ）少なくとも１つのヒドロシリル化触媒、
（Ｄ）少なくとも１つの水和可能な塩、および
（Ｅ）少なくとも１つの充填剤
を含む付加架橋性シリコーン組成物。
【請求項２】
（Ｄ）は、無水硫酸ナトリウム、無水硫酸マグネシウムまたはそれらの混合物の群から選択される請求項１に記載の付加架橋性シリコーン組成物。
【請求項３】
請求項１または２に記載の付加架橋性シリコーン組成物を３０から２５０℃まで加熱することによるシリコーンゴム成形品またはシリコーンゴムコーティングを製造する方法。
【発明の詳細な説明】
【技術分野】
【０００１】
本発明は、架橋後に高い可逆吸水能力を示す付加架橋性シリコーン組成物、その製造および使用に関する。
【背景技術】
【０００２】
硬化シリコーンゴムから構成された成形品またはコーティングの特定の用途では、シリコーンゴムが親水性であり、可逆的に水を吸収する高い能力を示すことが重要である。例えば、硬化シリコーンゴムで構成された呼吸マスクまたは衣服を身に着けている間、呼気または汗の水蒸気が漏れる可能性がなく、これにより急速に皮膚と硬化シリコーンゴムとの間の凝縮およびフィルム形成がもたらされる。これは、特に長期間にわたって、着用者には非常に劣った快適性をもたらす。
【０００３】
従って、長いこと、シリコーンゴムに硬化でき、その表面が親水性であり、可逆的な吸湿の高い能力を有する、即ち、周囲の空気への吸収された水分の放出が可能なシリコーン組成物を提供する必要性があった。
【０００４】
雑誌の記事「Ｅｆｆｅｃｔ  ｏｆ  Ｄｉｆｆｅｒｅｎｔ  Ｗａｔｅｒ−Ｓｏｌｕｂｌｅ  Ａｄｄｉｔｉｖｅｓ  ｏｎ  Ｗａｔｅｒ  Ｓｏｒｐｔｉｏｎ  ｉｎｔｏ  Ｓｉｌｉｃｏｎｅ  Ｒｕｂｂｅｒ」；ＣａｒｅｌｌｉおよびＧ．  Ｄｉ  Ｃｏｌｏ、薬学研究誌、７２巻、Ｎｏ．３、１９８３年３月は、解決策として、シリコーン組成物に添加剤であるエチレングリコール、グリセロール、ポリエチレングリコール２００、４００および６０００、ポリソルベート８０ならびにラクトースを備えることを提案する。しかし、欠点は、これらの添加剤が、例えば、容易に洗い流されるか、または硬化シリコーンゴムから滲み出す（ブリードアウトする）ことである。従って、硬化シリコーンゴムの長期使用は保証されない。
【先行技術文献】
【非特許文献】
【０００５】
【非特許文献１】「Ｅｆｆｅｃｔ  ｏｆ  Ｄｉｆｆｅｒｅｎｔ  Ｗａｔｅｒ−Ｓｏｌｕｂｌｅ  Ａｄｄｉｔｉｖｅｓ  ｏｎ  Ｗａｔｅｒ  Ｓｏｒｐｔｉｏｎ  ｉｎｔｏ  Ｓｉｌｉｃｏｎｅ  Ｒｕｂｂｅｒ」；ＣａｒｅｌｌｉおよびＧ．  Ｄｉ  Ｃｏｌｏ、薬学研究誌、７２巻、Ｎｏ．３、１９８３年３月
【発明の概要】
【発明が解決しようとする課題】
【０００６】
従って、その目的は、洗い流されたり、またはブリードアウトすることなく、硬化後に、親水性表面を有し、良好なまたは改良された可逆的な吸湿を可能にし、さらに良好な機械的およびゴム弾性特性を示すシリコーン組成物を提供することであった。
【課題を解決するための手段】
【０００７】
驚くべきことに、この目的は、
（Ａ）１分子当たり少なくとも２つのアルケニル基を有し、２５℃で０．２から１０００Ｐａ．ｓの粘度を有する少なくとも１つのポリオルガノシロキサン、
（Ｂ）少なくとも１つのＳｉＨ官能性架橋剤、
（Ｃ）少なくとも１つのヒドロシリル化触媒、
（Ｄ）少なくとも１つの水和可能な塩、
（Ｅ）少なくとも１つの充填剤
を含む、本発明による付加架橋性シリコーン組成物によって達成される。
【発明を実施するための形態】
【０００８】
アルケニル基を含むポリオルガノシロキサン（Ａ）は、好ましくは、平均一般式（１）の組成を有する。
Ｒ１ｘＲ２ｙＳｉＯ（４−ｘ−ｙ）／２      （１）
式中、
Ｒ１は、場合により有機２価基を介してケイ素に結合した、脂肪族炭素−炭素多重結合を含む、１価の、場合によりハロゲンまたはシアノ置換されたＣ１−Ｃ１０炭化水素残基であり、
Ｒ２は、ＳｉＣを介して結合され、脂肪族炭素−炭素多重結合を含まない、１価の、場合によりハロゲンまたはシアノ置換されたＣ１−Ｃ１０炭化水素残基であり、
ｘは、少なくとも２つのＲ１残基が各分子中に存在するような負でない数であり、および
ｙは（ｘ＋ｙ）が１．８から２．５の範囲であるような負でない数である。
【０００９】
アルケニル基Ｒ１は、ＳｉＨ官能性架橋剤（Ｂ）との付加反応に利用できる。２から６個の炭素原子を有するアルケニル基は、典型的には、ビニル、アリル、メタリル、１−プロペニル、５−ヘキセニル、エチニル、ブタジエニル、ヘキサジエニル、シクロペンテニル、シクロペンタジエニル、シクロヘキセニルであり、好ましくはビニルおよびアリルである。
【００１０】
有機２価基は、それを介してアルケニル基Ｒ１がポリマー鎖のケイ素に結合していてもよいものであるが、例えば、一般式（２）のもののようなオキシアルキレン単位からなる。
−（Ｏ）ｍ［（ＣＨ２）ｎＯ］ｏ−        (２)
式中、
ｍは０または１の値、特に０を有し、
ｎは１から４の値、特に１または２を有し、および
ｏは１から２０の値、特に１から５を有する。
一般式（２）のオキシアルキレン単位はケイ素原子に左側に結合している。
【００１１】
残基Ｒ１は、ポリマー鎖の任意の位置、特に、末端ケイ素原子で結合していてもよい。
【００１２】
非置換残基Ｒ２の例としては、アルキル残基、例えば、メチル残基、エチル残基、ｎ−プロピル残基、イソプロピル残基、ｎ−ブチル残基、イソブチル残基、ｔｅｒｔ−ブチル残基、ｎ−ペンチル残基、イソペンチル残基、ネオペンチル残基もしくはｔｅｒｔ−ペンチル残基、ヘキシル残基、例えば、ｎ−ヘキシル残基、ヘプチル残基、例えば、ｎ−ヘプチル残基、オクチル残基、例えば、ｎ−オクチル残基、およびイソオクチル残基、例えば，２，２，４−トリメチルペンチル残基、ノニル残基、例えば、ｎ−ノニル残基、デシル残基、例えば、ｎ−デシル残基；アルケニル残基、例えば、ビニル残基、アリル残基、ｎ−５−ヘキセニル残基、４−ビニルシクロヘキシル残基および３−ノルボルネニル残基；シクロアルキル残基、例えば、シクロペンチル残基、シクロヘキシル残基、４−エチルシクロヘキシル残基またはシクロヘプチル残基、ノルボルニル残基およびメチルシクロヘキシル残基；アリール残基、例えば、フェニル残基、ビフェニリル残基、またはナフチル残基；アルカリール残基、例えば、ｏ−、ｍ−、ｐ−トリル残基およびエチルフェニル残基；アラルキル残基、例えば、ベンジル残基、α−およびβ−フェニルエチル残基が挙げられる。
【００１３】
Ｒ２残基としての置換炭化水素残基の例としては、ハロゲン化炭化水素、例えば、クロロメチル残基、３−クロロプロピル残基、３−ブロモプロピル残基、３，３，３−トリフルオロプロピル残基および５，５，５，４，４，３，３−ヘプタフルオロペンチル残基、ならびにクロロフェニル残基、ジクロロフェニル残基およびトリフルオロトリル残基が挙げられる。
【００１４】
Ｒ２は、好ましくは１から６個の炭素原子を有する。特に好ましいのはメチルおよびフェニルである。
【００１５】
成分（Ａ）は、例えば、アルケニル基の含有率、アルケニル基の種類においてまたは構造的に異なる、異なるアルケニル基を含むポリオルガノシロキサンの混合物であってもよい。
【００１６】
アルケニル基を含むポリオルガノシロキサン（Ａ）の構造は、直鎖状、環状または分岐鎖状であってもよい。分枝状ポリオルガノシロキサンをもたらす三および／または四官能性単位の含有率は典型的には非常に低く、好ましくは最大で２０モル％、特に最大で０．１モル％である。
【００１７】
特に好ましいのは、その分子が一般式（３）に対応する、ビニル基を含むポリジメチルシロキサンを使用することである。
【００１８】
【化１】
2017512235.tif 000002
式中、負でない整数ｐおよびｑは以下の関係を満たす。即ち、ｐ≧０、５０＜（ｐ＋ｑ）＜２００００、好ましくは２００＜（ｐ＋ｑ）＜１０００および０＜（ｐ＋１）／（ｐ＋ｑ）＜０．２である。特には、ｐ＝０である。
【００１９】
ポリオルガノシロキサン（Ａ）の粘度は、好ましくは２５℃で０．５から５００Ｐａ．ｓであり、特に１から２００Ｐａ．ｓであり、特に好ましくは１から１００Ｐａ．ｓである。
【００２０】
１分子当たり少なくとも２つのＳｉＨ官能基を含む有機ケイ素化合物（Ｂ）は、好ましくは、平均一般式（４）の組成を有する。
ＨａＲ３ｂＳｉＯ（４−ａ−ｂ）／２      （４）
式中、
Ｒ３は、Ｓｉ−Ｃを介して結合した、脂肪族炭素−炭素多重結合を含まない、１価の、場合によりハロゲンまたはシアノ置換されたＣ１−Ｃ１８炭化水素残基であり、
ａおよびｂは負でない整数であり、
但し、０．５＜（ａ＋ｂ）＜３．０および０＜ａ＜２であり、ケイ素に結合した少なくとも２つの水素原子が１分子当たりに存在する。
【００２１】
Ｒ３の例としてはＲ２のために指定された残基が挙げられる。Ｒ３は、好ましくは１から６個の炭素原子を有する。特に好ましいのはメチルおよびフェニルである。
【００２２】
好ましいのは、１分子当たり３つ以上のＳｉＨ結合を含む有機ケイ素化合物（Ｂ）を使用することである。１分子当たり２つだけのＳｉＨ結合を有する有機ケイ素化合物（Ｂ）を使用する場合には、１分子当たり少なくとも３つのアルケニル基を有するポリオルガノシロキサン（Ａ）を使用することが推奨される。
【００２３】
ケイ素原子に直接結合した水素原子を専ら指す、有機ケイ素化合物（Ｂ）の水素含有率は、好ましくは０．００２から１．７重量％の範囲の水素、好ましくは０．１から１．７重量％の水素である。
【００２４】
有機ケイ素化合物（Ｂ）は、好ましくは１分子当たり少なくとも３個および最大６００個のケイ素原子を含む。好ましいのは、１分子当たり４から２００個のケイ素原子を含む有機ケイ素化合物（Ｂ）を使用することである。
【００２５】
有機ケイ素化合物（Ｂ）の構造は、直鎖、分岐鎖、環状またはネットワーク等であってもよい。
【００２６】
特に好ましい有機ケイ素化合物（Ｂ）は、一般式（５）の線状ポリオルガノシロキサンである。
【００２７】
【化２】
2017512235.tif 000003
式中
Ｒ４はＲ３の定義を有しており、
負でない整数ｃ、ｄ、ｅおよびｆは以下の関係を満たす。即ち、（ｃ＋ｄ）＝２、（ｃ＋ｅ）＞２、５＜（ｅ＋ｆ）＜２００および１＜ｅ／（ｅ＋ｆ）＜０．１である。
【００２８】
ＳｉＨ官能性有機ケイ素化合物（Ｂ）は、好ましくは、架橋性シリコーン組成物中にアルケニル基に対するＳｉＨ基のモル比が、０．５から５．０、特に１．０から３．０であるような量で存在する。
【００２９】
全ての知られている触媒は、付加架橋シリコーン混合物の架橋の間に起こるヒドロシリル化反応に触媒作用を及ぼすヒドロシリル化触媒（Ｃ）として使用することができる。
【００３０】
使用されるヒドロシリル化触媒（Ｃ）は、白金、ロジウム、パラジウム、ルテニウムおよびイリジウムの群からの特定の金属およびそれらの化合物である。
【００３１】
白金および白金化合物を使用することが好ましい。特に好ましいのは、ポリオルガノシロキサンに可溶であるそれらの白金化合物である。使用される可溶性の白金化合物は、例えば、式（ＰｔＣｌ２・オレフィン）２およびＨ（ＰｔＣｌ３・オレフィン）の白金−オレフィン錯体であり、ここで、２から８個の炭素原子を有するアルケン、例えば、エチレン、プロピレン、ブテンおよびオクテンの異性体、または５から７個の炭素原子を有するシクロアルケン、例えば、シクロペンテン、シクロヘキセンおよびシクロヘプテンを使用することが好ましい。さらに、可溶性白金触媒は、式（ＰｔＣｌ２Ｃ３Ｈ６）２の白金−シクロプロパン錯体、ヘキサクロロ白金酸とアルコール、エーテルおよびアルデヒドまたはこれらの混合物との反応生成物、またはエタノール溶液中の炭酸水素ナトリウムの存在下でのヘキサクロロ白金酸とメチルビニルシクロテトラシロキサンとの反応生成物である。特に好ましいのは、白金とｓｙｍ−ジビニルテトラメチルジシロキサンのようなビニルシロキサンとの錯体である。同様に、ＥＰ１０７７２２６Ａ１号およびＥＰ０９９４１５９Ａ１号（その関連する開示は本出願の主題であることを意図される）に記載された白金化合物は非常に適している。
【００３２】
ヒドロシリル化触媒（Ｃ）は任意の所望の形態で、例えば、ヒドロシリル化触媒を含むマイクロカプセルの形態でも、またはＥＰ１００６１４７Ａ１号（その関連する開示は本出願の主題であることを意図される）に記載されたポリオルガノシロキサン粒子の形態で使用することができる。
【００３３】
ヒドロシリル化触媒（Ｃ）の含有量は、好ましくは、付加架橋性シリコーン混合物（Ｓ）が０．１から２００重量ｐｐｍ、特に０．５〜４０重量ｐｐｍのＰｔ含有量を有するように選択される。
【００３４】
用語「水和可能な塩（Ｄ）」は、塩が、水和により追加の水を吸収することができる状態であることを意味する。即ち、塩は、その無水形態であるか、または部分的に水和した形態のいずれかで使用される。
【００３５】
水和した塩は、好ましくは、粒子状または粉末状の性質であり、例えば、アルカリ金属／アルカリ土類金属の炭酸塩、重炭酸塩、（ポリ）リン酸塩、クエン酸塩（無水）または硫酸塩（無水）であってもよい。２つ以上の水和可能な化合物の混合物も使用することができる。人間の皮膚に直接接触して使用するために、健康に対するリスクを有さない水和可能な塩（Ｄ）のみが使用されるべきである。従って、（Ｄ）は、好ましくは、無水硫酸ナトリウムもしくは無水硫酸マグネシウムまたはそれらの混合物である。
【００３６】
好ましくは、１から３０重量％の（Ｄ）が使用される。特に好ましいのは、５から２５重量％、非常に特に好ましくは１０から２０重量％である。
【００３７】
本発明による付加架橋性シリコーン組成物は、さらなる成分として少なくとも１つの充填剤（Ｅ）をさらに含む。
【００３８】
５０ｍ２／ｇまでのＢＥＴ比表面積を有する非補強充填剤（Ｅ）は、例えば、石英、珪藻土、ケイ酸カルシウム、ケイ酸ジルコニウム、ゼオライト、金属酸化物粉末、例えば、アルミニウム、チタン、鉄もしくは亜鉛の酸化物またはその混合酸化物、硫酸バリウム、炭酸カルシウム、石膏、窒化ケイ素、炭化ケイ素、窒化ホウ素、ガラス粉末およびプラスチック粉末である。補強充填剤、即ち、少なくとも５０ｍ２／ｇ、特に１００から４００ｍ２／ｇのＢＥＴ比表面積を有する充填剤は、例えば、ヒュームドシリカ、沈降シリカ、水酸化アルミニウム、カーボンブラック、例えば、ファーネスブラック、アセチレンブラックおよび高いＢＥＴ比表面積のケイ素−アルミニウム−混合酸化物である。
【００３９】
述べた充填剤（Ｅ）は、例えば、オルガノシラン、オルガノシラザンまたはオルガノシロキサンで処理することによって、またはアルコキシ基へのヒドロキシル基のエーテル化によって疎水化されてもよい。１種の充填剤（Ｅ）または少なくとも２つの充填剤（Ｅ）の混合物を用いてもよい。本発明のシリコーン組成物は、好ましくは少なくとも３重量％特に好ましくは少なくとも５重量％、より好ましくは少なくとも１０重量％、および最大で５０重量％の充填剤（Ｅ）の割合を有する。
【００４０】
本発明のシリコーン組成物は、場合により、０から７０重量％、好ましくは０．０００１から４０重量％の割合でさらなる成分（Ｆ）として、考えられる添加剤を含むことができる。これらの添加剤は、例えば、ポリオルガノシロキサン（Ａ）および（Ｂ）とは異なる樹脂状ポリオルガノシロキサン、分散剤、溶媒、接着促進剤、顔料、染料、可塑剤、有機ポリマー、熱安定剤および阻害剤とすることができる。これらは、染料および顔料のような添加剤を含む。さらに、高分散シリカまたは他の市販のチキソトロピー添加剤のようなチキソトロピー成分が、成分として存在してもよい。架橋を改善するさらなる成分（Ｆ）としては、好ましくは０．５重量％の最大値、特に好ましくは０．３重量％の最大値、特に＜０．１重量％の過酸化物が存在してもよい。
【００４１】
架橋組成物の処理時間、開始温度および架橋速度を調整するために特に役立つさらなる添加剤も存在してよい。これらの阻害剤および安定剤は、架橋組成物の分野において非常によく知られている。
【００４２】
本発明はさらに、本発明の付加架橋性シリコーン組成物を調製するための方法、本発明のシリコーン組成物の架橋シリコーンゴムを調製するための方法およびこのようにして得られるシリコーンゴム成形品またはシリコーンゴムコーティングに関する。
【００４３】
本発明のシリコーン組成物の調製または配合は、好ましくは、成分（Ａ）および（Ｄ）および（Ｅ）および場合により（Ｆ）を混合することによって行われる。本発明による組成物は、１成分、２成分または多成分組成物として調製することができる。架橋は、架橋剤（Ｂ）およびヒドロシリル化触媒（Ｃ）の添加後、好ましくは３０から２５０℃、好ましくは少なくとも５０℃、より好ましくは少なくとも１００℃、好ましくは１５０から２１０℃で加熱することにより行われる。
【００４４】
このようにして得られる本発明のシリコーンゴムは、それらが驚くほど高い吸水率および架橋シリコーンゴム中の成分（Ｄ）の良好な耐久性（ほとんどまたは全く洗い流されずまたはブリードアウトしない）を有し、吸水の非常に良好な可逆性も示すという利点を有する。
【００４５】
このようにして得られる本発明のシリコーンゴムは、成形品、例えば、呼吸マスク、衣類、室内装飾品または家具として使用することができる。このようにして得られる本発明のシリコーンゴムコーティングは、例えば、繊維または織物上に使用される。本発明の硬化シリコーンゴムのさらなる考えられる用途は、例えば、顆粒またはペレットの形態で、再利用可能な乾燥剤としてのそれらの使用である。
【００４６】
上記式中の上記の全ての記号は、互いに独立して定義される。ケイ素原子は全ての式において４価である。本発明のシリコーン組成物の全成分の合計は１００重量％になる。
【００４７】
粘度は２５℃で１０１３ｈＰａの標準圧力で決定される。適切な方法は、ＤＩＮ  ＥＮ  ＩＳＯ  ３２１９に従った回転粘度計法である。
【実施例】
【００４８】
特に明記しない限り、以下の実施例では、全ての部および百分率は重量基準である。特に明記しない限り、以下の実施例は、約１０１３ｈＰａである周囲大気の圧力、および室温、即ち、２５℃、または追加の加熱または冷却なしに室温で反応物を組み合わせることにより生じる温度で行う。以下の全ての粘度データは２５℃の温度を参照する。以下の実施例は、これに限定されることなく本発明を説明する。
【００４９】
以下の略語を使用する：
ｓｅｃ．  秒
ｍｉｎ．  分
ｒｐｍ  回転／分
【００５０】
ＥＬＡＳＴＯＳＩＬ（Ｒ）は、ミュンヘンにあるワッカー・ケミー株式会社から市販されている付加架橋２成分（２Ｋ）シリコーン組成物である。無水硫酸ナトリウム、無水硫酸マグネシウムは、ダルムシュタットにあるメルク有限合資会社から購入した。
【００５１】
［実施例１］
９ｇ（５重量％）の無水硫酸ナトリウムを、各場合において８５．５ｇのＥＬＡＳＴＯＳＩＬ（Ｒ）  ３００３／４０  Ａ成分およびＢ成分と一緒に秤量し、表１に示すプログラムを使用するハウシルトからのＳｐｅｅｄｍｉｘｅｒＴＭ  ＤＡＣ４００  ＦＶＺで均質化する。
【００５２】
【表１】
2017512235.tif 000004
【００５３】
このプログラムはサンプルの最適な均質化のために連続して５回使用され、各回の間に混合物をスパチュラを用いて混合容器の側面および底部からほぐす。
【００５４】
混合物を５分間１６５℃および３８０Ｎ／ｃｍ２の圧力でコリンからのＰ３００  Ｐ／Ｍ実験室用プレス内で加硫する。
【００５５】
加硫されたサンプルをａ）８時間およびｂ）７００時間、脱塩水に貯蔵する。ペーパータオルで乾燥させた後の重量増加はａ）４．１％およびｂ）３９．２％である。
【００５６】
［実施例２］
１８ｇ（１０重量％）の無水硫酸ナトリウムを各場合において８１ｇのＥｌａｓｔｏｓｉｌ（Ｒ）  ３００３／４０  Ａ成分およびＢ成分と共に均質化する以外は、実施例１の手順を繰り返す。
【００５７】
次いで、混合物を実施例１に記載されているように加硫し、加硫されたサンプルをａ）８時間およびｂ）７００時間、脱塩水に貯蔵する。乾燥後の重量増加はａ）４．５％およびｂ）７８．４％である。
【００５８】
［実施例３］
２７ｇ（１５重量％）の無水硫酸ナトリウムを各場合において７６．５ｇのＥｌａｓｔｏｓｉｌ（Ｒ）  ３００３／４０  Ａ成分およびＢ成分と共に均質化する以外は、実施例１の手順を繰り返す。
【００５９】
次いで、混合物を実施例１に記載されているように加硫し、加硫されたサンプルをａ）８時間およびｂ）７００時間、脱塩水に貯蔵する。乾燥後の重量増加はａ）５．３％およびｂ）１７１．４％である。
【００６０】
［実施例４］
９ｇ（５重量％）の無水硫酸マグネシウムを各場合において８５．５ｇのＥｌａｓｔｏｓｉｌ（Ｒ）  ３００３／４０  Ａ成分およびＢ成分と共に均質化する以外は、実施例１の手順を繰り返す。
【００６１】
次いで、混合物を実施例１に記載されているように加硫し、加硫されたサンプルをａ）８時間およびｂ）７００時間、脱塩水に貯蔵する。乾燥後の重量増加はａ）４．０％およびｂ）４３．８％である。
【００６２】
［実施例５］
１８ｇ（１０重量％）の無水硫酸マグネシウムを各場合において８１ｇのＥｌａｓｔｏｓｉｌ（Ｒ）  ３００３／４０  Ａ成分およびＢ成分と共に均質化する以外は、実施例１の手順を繰り返す。
【００６３】
次いで、混合物を実施例１に記載されているように加硫し、加硫されたサンプルをａ）８時間およびｂ）７００時間、脱塩水に貯蔵する。乾燥後の重量増加はａ）４．６％およびｂ）５４．７％である。
【００６４】
［比較例１（本発明でない）］
１８ｇ（１０重量％）のコーンスターチを各場合において８１ｇのＥｌａｓｔｏｓｉｌ（Ｒ）  ３００３／４０  Ａ成分およびＢ成分と共に均質化する以外は、実施例１の手順を繰り返す。
【００６５】
次いで、混合物を実施例１に記載されているように加硫し、加硫されたサンプルをａ）８時間およびｂ）７００時間、脱塩水に貯蔵する。乾燥後の重量増加はａ）０．８％およびｂ）２．８％である。
【００６６】
［比較例２（本発明でない）］
１８ｇ（１０重量％）のゼラチンを各場合において８１ｇのＥｌａｓｔｏｓｉｌ（Ｒ）  ３００３／４０  Ａ成分およびＢ成分と共に均質化する以外は、実施例１の手順を繰り返す。
【００６７】
次いで、混合物を実施例１に記載されているように加硫し、加硫されたサンプルをａ）８時間およびｂ）７００時間、脱塩水に貯蔵する。乾燥後の重量増加はａ）２．９％およびｂ）１６．６％である。
【手続補正書】
【提出日】平成27年7月17日(2015.7.17)
【手続補正１】
【補正対象書類名】特許請求の範囲
【補正対象項目名】全文
【補正方法】変更
【補正の内容】
【特許請求の範囲】
【請求項１】
（Ａ）１分子当たり少なくとも２つのアルケニル基を有し、２５℃で０．２から１０００Ｐａ．ｓの粘度を有する少なくとも１つのポリオルガノシロキサン、
（Ｂ）少なくとも１つのＳｉＨ官能性架橋剤、
（Ｃ）少なくとも１つのヒドロシリル化触媒、
（Ｄ）無水硫酸ナトリウム、無水硫酸マグネシウムまたはそれらの混合物の群から選択される少なくとも１つの水和可能な塩、および
（Ｅ）少なくとも１つの充填剤
を含む付加架橋性シリコーン組成物。
【請求項２】
請求項１に記載の付加架橋性シリコーン組成物を３０から２５０℃まで加熱することによるシリコーンゴム成形品またはシリコーンゴムコーティングを製造する方法。
【国際調査報告】
2017512235.tif 000005
2017512235.tif 000006
2017512235.tif 000007
2017512235.tif 000008